(57)【要約】  本発明は、４００ｎｍ〜５００ｎｍの波長範囲内の光の透過を少なくとも部分的に抑制し共役発色団を有する少なくとも１種の色素と、少なくとも１つの脂環式基又はアリール基を含む１種以上のエポキシ化合物とを含有する光学フィルター用コーティング組成物であって、前記エポキシ化合物中の炭素原子数／酸素原子数の比が３以上であり、組成物中に存在するこのようなエポキシ化合物の乾燥抽出物重量が組成物の乾燥抽出物重量の３３％超を占める、組成物に関する。コーティング組成物は、光学物品の基材の主表面上に塗布することができる。【特許請求の範囲】
【請求項１】
−  共役発色団を有し、３８０ｎｍ〜７８０ｎｍの波長範囲内に含まれる少なくとも１つの選択された波長範囲内の光の透過を少なくとも部分的に抑制する少なくとも１種の吸収色素と、
−  少なくとも１つの脂環式基又はアリール基を含む１種以上のエポキシ化合物と、
を含有する光学フィルター用コーティング組成物であって、前記少なくとも１種のエポキシ化合物中の炭素原子数／酸素原子数の比が３以上であり、前記エポキシ化合物の乾燥抽出物重量が前記組成物の乾燥抽出物重量の３３％超を占める、組成物。
【請求項２】
炭素原子数／酸素原子数の比が３．３以上、好ましくは３．５以上である、請求項１に記載の組成物。
【請求項３】
炭素原子数／酸素原子数の比が４以上、好ましくは４．５以上である、請求項１又は２に記載の組成物。
【請求項４】
前記吸収色素がポルフィリン又はジアリールメタン色素である、請求項１〜３のいずれか１項に記載の組成物。
【請求項５】
前記吸収色素が前記組成物の前記乾燥抽出物重量に対して０．０１〜１．２５％の範囲の量で存在する、請求項１〜４のいずれか１項に記載の組成物。
【請求項６】
前記吸収色素が４１５〜４５５ｎｍの波長範囲内の光の透過を少なくとも部分的に抑制する、請求項１〜５のいずれか１項に記載の組成物。
【請求項７】
前記吸収色素が前記波長範囲内の光の透過を選択的に抑制する、請求項１〜６のいずれか１項に記載の組成物。
【請求項８】
ＵＶ吸収剤もフリーラジカル捕捉剤も全く含まないものとして更に定義される、請求項１〜７のいずれか１項に記載の組成物。
【請求項９】
少なくとも１種のＵＶ吸収剤及び／又は少なくとも１種のフリーラジカル捕捉剤を含むものとして更に定義される、請求項１〜７のいずれか１項に記載の組成物。
【請求項１０】
前記脂環式基がシクロアルキル基である、請求項１〜９のいずれか１項に記載の組成物。
【請求項１１】
少なくとも１つの脂環式基又はアリール基を含む前記エポキシ化合物が、少なくとも１つのアリールグリシジルエーテル基又はβ−（３，４−エポキシシクロヘキシル）アルキル基を含む、請求項１〜１０のいずれか１項に記載の組成物。
【請求項１２】
少なくとも１つの脂環式基又はアリール基を含む前記エポキシ化合物が、少なくとも２つのエポキシ基を含む、請求項１〜１１のいずれか１項に記載の組成物。
【請求項１３】
請求項１〜１２のいずれか１項に記載の組成物を基材上に付着させてから硬化させることによって得られるコーティングを含む少なくとも１つの主表面を有する、光学物品。
【請求項１４】
少なくとも１つの無機物層、好ましくは少なくとも１つの反射防止コーティングの無機物層を更に含む、請求項１３に記載の光学物品。
【請求項１５】
光学レンズ、好ましくは眼科用レンズとして更に定義される、請求項１３又は１４に記載の光学物品。
【発明の詳細な説明】
【技術分野】
【０００１】
本発明は、健康に影響を及ぼし得る波長を遮断する吸収色素であって改善された耐光性を示す色素を含有する硬化性エポキシ官能性組成物、これから得られるエポキシコーティング、及びそのようなコーティングを含む光学物品、特には眼科用レンズに関する。
【背景技術】
【０００２】
光学分野では、物品に様々な機械的及び／又は光学的特性を付与するために物品をコーティングで被覆することが一般的である。そのため、典型的には、耐衝撃、耐摩耗／耐擦り傷及び／又は反射防止コーティングなどのコーティングが眼科用レンズ上に逐次形成される。
【０００３】
網膜への光、特に有害な光の特定の波長の透過を防止又は制限するために、光学物品にフィルター機能を付与することが望ましい場合があるが、これは、コーティングの耐摩耗性、透明性、又は付着性などのその特性を変えることなく行われる必要がある。
【０００４】
実際、人に知覚されるような可視光は、およそ３８０ｎｍの波長から７８０ｎｍの波長までの範囲のスペクトルにわたって広がっている。このスペクトルの約４００ｎｍから約５００ｎｍの範囲の部分は、本質的には青色光である高エネルギー波長に相当する。
【０００５】
多くの研究（例えばＫｉｔｃｈｅｌ  Ｅ．，“Ｔｈｅ  ｅｆｆｅｃｔｓ  ｏｆ  ｂｌｕｅ  ｌｉｇｈｔ  ｏｎ  ｏｃｕｌａｒ  ｈｅａｌｔｈ”，Ｊｏｕｒｎａｌ  ｏｆ  Ｖｉｓｕａｌ  Ｉｍｐａｉｒｍｅｎｔ  ａｎｄ  Ｂｌｉｎｄｎｅｓｓ  Ｖｏｌ．９４，Ｎｏ．６，２０００又はＧｌａｚｅｒ−Ｈｏｃｋｓｔｅｉｎ  ａｎｄ  ａｌ．，Ｒｅｔｉｎａ，Ｖｏｌ．２６，Ｎｏ．１．ｐｐ．１−４，２００６を参照のこと）からは、青色光の一部が人の目の健康、特には網膜に対して光毒性作用を有していることが示唆されている。眼の光生物学的研究から、青色光へ過度に長期間又は強く曝露されると、加齢黄斑変性症（ＡＲＭＤ）又は白内障などの重度の眼科疾患が誘発される場合があることが実証された。いくつかの研究は、例えば２０１３年８月２３日にｐｌｏｓｏｎｅ．ｏｒｇのウェブサイトに公開された、著者Ａｒｎａｕｌｔ，Ｂａｒｒａｕらによる“Ｐｈｏｔｏｔｏｘｉｃ  Ａｃｔｉｏｎ  Ｓｐｅｃｔｒｕｍ  ｏｎ  ａ  ｒｅｔｉｎａｌ  Ｐｉｇｍｅｎｔ  Ｅｐｉｔｈｅｌｉｕｍ  ｍｏｄｅｌ  ｏｆ  Ａｇｅ−Ｒｅｌａｔｅｄ  ｍａｃｕｌａｒ  Ｄｅｇｅｎｅｒａｔｉｏｎ  Ｅｘｐｏｓｅｄ  ｔｏ  Ｓｕｎｌｉｇｈｔ  Ｎｏｒｍａｌｉｚｅｄ  Ｃｏｎｄｉｔｉｏｎｓ”という表題の論文に記載されている。そのため、特に危険性が高い波長帯域（４２０〜４５０ｎｍ）に関しては、潜在的に有害な青色光への暴露を制限することが推奨される。
【０００６】
特定の範囲の波長をカットすることができる光フィルタリング色素をコーティングに組み込むことは、光学コーティング組成物の配合を調節することが必要であるため、困難である場合がある。色素の溶解性が乏しいことから、ヘイズのない透明なコーティングを得ることは特に困難であり、色素を可溶化するための配合物の調節はコーティングの特性を変える可能性がある。
【０００７】
もう１つの問題は、光フィルタリング能力を有するコーティングを製造するために使用されるほとんどの吸収色素、特には黄色色素が、紫外線及び／又は太陽光に曝されると光安定性の問題を示すことである。
【０００８】
Ｊ．Ｃ．Ｖ．Ｐ．Ｍｏｕｒａ，Ａ．Ｍ．Ｆ．Ｏｌｉｖｅｉｒａ−Ｃａｍｐｏｓ，Ｊ．Ｇｒｉｆｆｉｔｈｓ，Ｄｙｅｓ  ａｎｄ  Ｐｉｇｍｅｎｔｓ，３３（３），１９９７，１７３−１９６などの複数の参照文献は、ポリマー中の色素の光安定性に対する添加剤の影響に関する。Ｙ．Ｙａｎｇ，Ｇ．Ｑｉａｎ，Ｄ．Ｓｕ，Ｍ．Ｗａｎｇ，Ｏｐｔｉｃｓ  Ｃｏｍｍｕｎｉｃａｔｉｏｎｓ，２３９（４−６），２００４，４１５−４２０の論文には、ケイ酸塩コーティング中の色素ピロメテン５６７の光安定性を改善するために、１，４−ジアゾビシクロ［２，２，２］オクタン（ＤＡＢＣＯ）、２，２，６，６−テトラメチルピペリジン（ＴＭＰ）、及びクマリン４４０などの光安定添加剤を使用することが提案されている。国際公開第２００８／１４６０８７号パンフレットには、選択された光安定剤を使用する、光安定性が改善された酸素感受性の素子を製造するためのインク及びコーティングが開示されている。
【０００９】
しかしながら、酸化防止剤、ＵＶ吸収剤などによるこの従来の安定化手法を使用することは、かなりの量のこれらの添加剤が使用される場合に最終コーティング性能に非常に有害な場合があり、これは、コーティングの硬度、剛性、光学的透明度などの低下をもたらし得る。更に、ＵＶ吸収剤の中には、硬化プロセス中にエポキシ樹脂又は色素分子と相互作用して色素の吸収波長範囲の変化をもたらしたり、溶解性又はコーティングのヘイズの問題を引き起こしたりするものがある。
【００１０】
米国特許出願公開第２００９／０３１１５１８号明細書には、３種の異なるアクリレート化合物と、少なくとも２つのエポキシ基を有し加水分解性基又はヒドロキシル基を有するケイ素原子を全く含まない少なくとも１種の化合物と、加水分解条件下でシラノール基を生成する２〜６個の官能基を有するエポキシシランの加水分解物と、少なくとも１種の非加水分解性エーテル化合物と、開始剤とを含有する、上に設けられている後続のコーティングをよく付着させることができる耐摩耗性の光硬化性アクリルコーティング組成物が開示されている。
【００１１】
国際公開第０２／０８３０９号パンフレットには、カチオン重合のための開始剤としてのオニウムガレート化合物、並びに反応性エポキシ含有化合物、ビニルエーテル含有化合物及び／又は環状エーテル含有化合物を含むカチオン重合性又は架橋性の組成物が開示されている。少なくとも１つの脂環式基又はアリール基を含む様々なエポキシ化合物が開示されている。
【００１２】
しかしながら、これらの特許出願は色素の光劣化又は光安定性に関するものではない。
【発明の概要】
【発明が解決しようとする課題】
【００１３】
前述の事項を踏まえて、コーティングの他の機能特性への影響なしに光スペクトルの青色波長範囲の光の透過を少なくとも部分的に遮断することができる光学物品が必要とされている。そのような物品を製造するための方法は、単純で、実施が容易で、再現性があるべきである。光学物品が比較的狭い範囲のスペクトルを選択的に遮断し、低いレベルの黄色度を示すことも望まれる。
【００１４】
もう１つの目的は、光劣化に対する改善された耐性及び低いヘイズなどの改善された美的な外観を有する光学フィルター用コーティングを得ることである。
【課題を解決するための手段】
【００１５】
本発明者らは、エポキシ系の特定の反応性化合物（モノマー）を使用することによって、コーティングに含まれる色素の光安定性を改善できることを発見した。更に、選択されたエポキシ反応性化合物は色素との優れた相溶性を示し、低ヘイズのコーティングをもたらした。
【００１６】
本発明の要求に対処し、従来技術の上述した欠点を改善するために、出願人は、３８０ｎｍ〜７８０ｎｍの波長範囲内の光の透過を少なくとも部分的に抑制し共役発色団を有する少なくとも１種の色素と、少なくとも１つの脂環式基又はアリール基を含む１種以上のエポキシ化合物とを含有する光学フィルター用コーティング組成物であって、前記エポキシ化合物中の炭素原子数／酸素原子数の比が３以上であり、組成物中に存在するこのようなエポキシ化合物の乾燥抽出物重量が組成物の乾燥抽出物重量の３３％超を占める、組成物を提供する。
【００１７】
ある実施形態では、３８０ｎｍ〜７８０ｎｍの波長範囲内の光の透過を少なくとも部分的に抑制し共役発色団を有する色素は、共役発色団を有し４００ｎｍ〜５００ｎｍの波長範囲内に含まれる少なくとも１つの選択された波長範囲の光の透過を少なくとも部分的に抑制する少なくとも１種の吸収色素である。
【００１８】
主にエポキシモノマーを主成分とする本発明のコーティング組成物は、光学物品の基材の主表面上に塗布することができる。これに関し、本発明は、上述した組成物を基材上に付着させてから硬化させることによって得られるコーティングを含む、少なくとも１つの主表面を有する光学物品にも関する。
【００１９】
したがって、本発明は、フィルタリング機能に特化した特殊なコーティングを使用し、これが光学物品の表面に従来存在し得る他の機能性コーティングによってもたらされる付加価値の変更を回避する。
【発明を実施するための形態】
【００２０】
本明細書において、物品がその表面上に１つ以上の層又はコーティングを含む場合、「物品上に層又はコーティングを設ける」は、物品の外側のコーティング（すなわち基材から最も離れているコーティング）の被覆されていない（露出している）表面上に層又はコーティングが設けられることを意味する。
【００２１】
本明細書において、基材／コーティングの「上（ｏｎ）」にあるか基材／コーティングの「上に（ｏｎｔｏ）」設けられたコーティングは、（ｉ）基材／コーティングの上に位置する、（ｉｉ）基材／コーティングと必ずしも接触しているわけではない、すなわち１つ以上の中間コーティングが基板／コーティングと関連するコーティングとの間に挟まれていてもよい（しかしこれは好ましくは前記基材／コーティングと接触する）、及び（ｉｉｉ）基材／コーティングを必ずしも完全に被覆しているわけではない、コーティングとして定義される。コーティング１がコーティング２の「下に」位置するとされる場合、コーティング２はコーティング１よりも基材から離れていると理解されるべきである。
【００２２】
本発明による光学物品は、好ましくは透明な光学物品であり、特には光学レンズ又はレンズブランク、より好ましくは眼科用レンズ又はレンズブランクである。
【００２３】
「眼科用レンズ」という用語は、眼を保護する及び／又は視力を矯正するために眼鏡フレームに合わせられたレンズを意味するために使用される。前記レンズは、アフォーカルレンズ、単焦点レンズ、二焦点レンズ、三焦点レンズ、及びプログレッシブレンズから選択することができる。眼科用光学素子は本発明の好ましい分野であるものの、本発明は、例えば光学機器用レンズ、安全ゴーグル、フィルター（特には写真、天文学、又は自動車産業用）、光学照準レンズ、アイカップ（ｏｃｕｌａｒ  ｖｉｓｏｒ）、照明システムの光学系、スクリーン、窓ガラスなどのような特定の波長をフィルタリングすることが有益な場合がある他の種類の光学素子に適用できることが理解されるであろう。
【００２４】
光学物品が光学レンズである場合、その主前面、主背面、又は両面が本発明のコーティングで被覆されていてもよい。本明細書において、基材の背面は、物品を使用するときに着用者の目から最も近い面を意味することが意図されている。これは一般的には凹面である。反対に、基材の前面は、物品を使用するときに着用者の目から最も遠い面である。それは一般的には凸面である。光学物品はプラノ物品であってもよい。
【００２５】
基材は、本発明の意味においては、未被覆の基材を意味すると理解されるべきであり、一般的には２つの主表面を有する。基材は、特に、光学物品の形状を有する光学的に透明な材料、例えば、眼鏡に装着されることになる眼科用レンズであってもよい。これに関連して、用語「基材」は、光学レンズ、より具体的には眼科用レンズの基本構成材料を意味すると理解される。この材料は、１つ以上の機能性コーティング又は層の積層のための支持体として機能する。
【００２６】
本発明によるコーティングで少なくとも１つの主表面が被覆される光学物品の基材は、無機又は有機ガラス、例えば、眼科産業で使用される眼科用グレードの透明材料から一般的に選択される、熱可塑性又は熱硬化性のプラスチックから製造される有機ガラスであってもよい。
【００２７】
特に好ましい分類の基材材料としては、ポリカーボネート；ポリアミド；ポリイミド；ポリスルホン；ポリエチレンテレフタレートとポリカーボネートとのコポリマー、ポリノルボルネンなどのポリオレフィン、ジエチレングリコールビス（アリルカーボネート）のポリマー及びコポリマーなどの、アルキレングリコールビスアリルカーボネートの重合又は（共）重合により得られる樹脂（例えばＰＰＧ  Ｉｎｄｕｓｔｒｉｅｓ社から商品名ＣＲ−３９（登録商標）の名称で販売、対応する市販のレンズはＥＳＳＩＬＯＲのＯＲＭＡ（登録商標）レンズと呼ばれている）；ビスフェノールＡ由来のものなどのポリカーボネート；ポリメチルメタクリレート（ＰＭＭＡ）などの（メタ）アクリル又はチオ（メタ）アクリルポリマー及びコポリマー；ウレタン及びチオウレタンのポリマー及びコポリマー；エポキシポリマー及びコポリマー；エピスルフィドポリマー及びコポリマーが挙げられる。
【００２８】
コーティングを設ける前に、国際公開第２０１３／０１３９２９号パンフレットに開示されているように、設けられる層の付着性を改善するために、基材の表面に対して通常物理的又は化学的な表面活性化処理及び洗浄処理が行われる。
【００２９】
本発明によるコーティングは、少なくとも１種の本発明によるエポキシ化合物、すなわち少なくとも１つのエポキシ基と少なくとも１つの脂環式基又はアリール基とを含み、特定のＣ／Ｏ原子比を有する化合物の重合により得られるエポキシコーティングである。エポキシ化合物の中の前記炭素原子の数／酸素原子の数の比は、３以上であり、好ましくは３．５以上である。
【００３０】
本発明によるエポキシ化合物が色素の光安定性に関して利益をもたらすという発見は非常に驚くべきことである。本発明によるエポキシ化合物は、それらの構造及び高いＣ／Ｏ比のため、電子不足のエポキシ化合物として見ることができる。理論に拘束されることを望むものではないが、電子豊富なエポキシ化合物は色素の光劣化に関与し、本発明によるコーティングは電子豊富なエポキシ化合物から得られるポリマー鎖を少ししか含まないため、より少ない色素の劣化を示すと考えられる。
【００３１】
更に、本発明によるエポキシ化合物は、ポリマーネットワーク中にほとんどの吸収色素と相溶性のある非極性かつ電子不足の基／セグメントを付与し、硬化後に低ヘイズの透明で濁りのないコーティングを与える。
【００３２】
本発明によるエポキシ化合物は環状エーテルであり、好ましくはエポキシド（オキシラン）である。本明細書において、エポキシドという用語は、飽和三員環エーテルを含むエポキシ化合物の下位分類を表す。
【００３３】
「アリール」という用語は、１つのみの環（例えばフェニル基）、又は複数の任意選択的に縮合していてもよい環（例えばナフチル基又はターフェニル基）を含む芳香族炭素環ラジカルを意味し、これは、限定するものではないが、アルキル（例えばメチル）、ヒドロキシアルキル、アミノアルキル、ヒドロキシル、チオール、アミノ、ハロ（フルオロ、ブロモ、ヨード、又はクロロ）、ニトロ、アルキルチオ、アルコキシ（例えばメトキシ）、アリールオキシ、モノアルキルアミノ、ジアルキルアミノ、アシル、カルボキシル、アルコキシカルボニル、アリールオキシカルボニル、ヒドロキシスルホニル、アルコキシスルホニル、アリールオキシスルホニル、アルキルスルホニル、アルキルスルフィニル、シアノ、トリフルオロメチル、テトラゾリル、カルバモイル、アルキルカルバモイル、又はジアルキルカルバモイル基などの１つ以上の基で任意選択的に置換されていてもよい。あるいは、芳香環の２つの隣接する位置は、メチレンジオキシ基又はエチレンジオキシ基で置換されていてもよい。
【００３４】
用語「アリール」には、「ヘテロアリール」基、すなわち芳香環の１つ以上の炭素原子が窒素、酸素、リン、又は硫黄などのヘテロ原子で置換されている芳香環も含まれる。
【００３５】
「脂環式」という用語は、アリール基について上で列挙された基のうちの１つ以上で任意選択的に置換されていてもよい１つ又は複数の任意選択的に縮合していてもよい環を含む飽和又は不飽和の非芳香族炭素環ラジカルを意味する。「脂環式」という用語には、「ヘテロ環脂肪族」基、すなわち環の１つ以上の炭素原子が窒素、酸素、リン、又は硫黄などのヘテロ原子で置換されている非芳香族単環式又は多環式環も含まれる。脂環式基は好ましくはシクロアルキル基である。
【００３６】
化合物又は組成物の乾燥抽出物は、オーブン中で１００℃〜１１０℃で揮発性溶媒を完全に除去した後の化合物又は組成物の総重量である。乾燥抽出物は、固形分、重量パーセント不揮発性物質、又は％ＮＶＭとも呼ばれる。固形分を決定するための従来の手順は、オーブン中で１０５℃〜１１０℃で６０分間要し、試料パンと試料の両方の前後の秤量を必要とする（ＡＳＴＭ記号：Ｄ２３６９及びＤ２９２６−８０）。Ｓａｒｔｏｒｉｕｓから購入される市販のＭａｒｋ３固体分析器、又はＣＥＭから購入されるＳＭＡＲＴ  ＴｕｒｂｏＴＭを使用する新規な手順は、材料の揮発分／含水率及び粘度に応じて２〜１０分しか要さない。
【００３７】
また、乾燥抽出物は、例えば欧州特許第６１４９５７号明細書に記載されている通りに理論的に計算することができる。加水分解性基を有さないエポキシの乾燥抽出物はそれらの自体の重量である。
【００３８】
エポキシコーティングは、少なくとも１つの脂環式基又はアリール基と３以上のＣ／Ｏ比とを有するエポキシ化合物を、これらのエポキシ化合物の乾燥抽出物重量が組成物の乾燥抽出物重量の３３％超、好ましくは組成物の乾燥抽出物重量の少なくとも４０％、少なくとも５０％、少なくとも６０％、少なくとも７０％、少なくとも８０％、少なくとも９０％、又は少なくとも９５％を占めるような量で含有する。
【００３９】
本発明による組成物は、少なくとも１つの脂環式基又はアリール基を含みＣ／Ｏ比が３以上であるエポキシ化合物を、組成物中のエポキシ化合物の総重量に対して好ましくは少なくとも３０重量％、より好ましくは少なくとも４０重量％、少なくとも５０重量％、少なくとも６０重量％、少なくとも７０重量％、少なくとも８０重量％、又は少なくとも９０重量％含有する。ある実施形態では、組成物は、本発明によるエポキシ化合物、すなわち、少なくとも１つの脂環式基又はアリール基を含み、Ｃ／Ｏ比が３以上であるエポキシ化合物を、組成物中のエポキシ化合物の総重量に対して１００重量％含有する。
【００４０】
ケイ素原子に直接結合した少なくとも１つの加水分解性基を有するケイ素原子を全く含まないエポキシ化合物の乾燥抽出物重量は、好ましくは組成物の乾燥抽出物重量の４５％超、より好ましくは組成物の乾燥抽出物重量の少なくとも５０％、少なくとも６０％、少なくとも７０％、少なくとも８０％、少なくとも９０％、又は１００％を占める。
【００４１】
本発明による組成物は、ケイ素原子に直接結合した少なくとも１つの加水分解性基を有するケイ素原子を全く含まないエポキシ化合物を、組成物中のエポキシ化合物の総重量に対して好ましくは少なくとも４０重量％、より好ましくは少なくとも４５重量％、少なくとも５０重量％、少なくとも６０重量％、少なくとも７０重量％、少なくとも８０重量％、少なくとも９０重量％、又は１００重量％含有する。
【００４２】
本発明によるエポキシ化合物は、好ましくは少なくとも２個のエポキシ基を含む。通常、これらの化合物は１分子当たり２〜３個のエポキシ基を含むが、２〜３個のエポキシ基を含むエポキシ化合物に加えて、又はその代わりに、１分子当たり３個より多い（通常４〜８個）エポキシ基を含む多官能エポキシ化合物も使用することができる。好ましくは、これらは４個以下、より好ましくは３個以下のエポキシ基を含み、ジエポキシドが更に好ましい。
【００４３】
ある実施形態では、本発明によるエポキシ化合物は、ケイ素原子に直接結合した少なくとも１つの加水分解性基を有するケイ素原子を全く含まない。より好ましくは、本発明によるエポキシ化合物は、組成物中に存在する他の重合性官能基と反応することができ且つコーティングのポリマーマトリックスに結合することになる、エポキシ基以外の反応性官能基を含まない。つまり、好ましいエポキシ化合物は「純粋な」エポキシ化合物である。
【００４４】
本発明によるエポキシ化合物は、好ましくはグリシジルエーテル基（好ましくはアリールグリシジルエーテル基）及びβ−（３，４−エポキシシクロヘキシル）アルキル基（β−（３，４−エポキシシクロヘキシル）メチル及びβ−（３，４−エポキシシクロヘキシル）エチル基等）のうちの少なくとも１つを含む。グリシジルエーテルは、Ｒ１が一価の基を表す次の基によって特徴付けられる合成化合物である：
【００４５】
【化１】
2020513582.tif 000002
【００４６】
少なくとも１つの脂環式基を含む好ましいエポキシ化合物は、好ましくは次の基：
【００４７】
【化２】
2020513582.tif 000003
から選択される少なくとも１つの基を含み、構造中の水素原子は、アリール基の置換基として上で列挙したものなどの１つ以上の置換基で置換されていてもよい。
【００４８】
好適なエポキシ化合物の例（該当する場合はその商品名及び式と共に表す）としては、３’，４’−エポキシシクロヘキシルメチル−３，４−エポキシシクロヘキサンカルボキシレート（Ｃ／Ｏ＝３．５、ＵＣＢ  ＣｈｅｍｉｃａｌｓからのＵｖａｃｕｒｅ（登録商標）１５００、Ｕｎｉｏｎ  ＣａｒｂｉからのＣｙｒａｃｕｒｅ（登録商標）ＵＶＲ−６１１０及びＵＶＲ（登録商標）６１０５、式Ｘｑ）、ビス（２，３−エポキシシクロペンチル）エーテル（Ｃ／Ｏ＝３．３、式Ｘｒ）、ビス（３，４−エポキシシクロヘキシルメチル）アジペート（Ｃ／Ｏ＝３．３、Ｄｏｗ  Ｃｈｅｍｉｃａｌ  ＣｏｍｐａｎｙからのＵＶＲ−６１２８、式Ｘｄ）、ビニルシクロヘキセンジオキシド（３−（オキシラン−２−イル）−７−オキサビシクロ［４．１．０］ヘプタン、Ｃ／Ｏ＝４、式Ｘｓ）、リモネンジエポキシド（６−メチル−３−（２−メチルオキシラン−２−イル）−７−オキサビシクロ［４．１．０］ヘプタン、Ｃ／Ｏ＝５、Ｄａｉｃｅｌ  Ｃｈｅｍｉｃａｌ  Ｉｎｄｕｓｔｒｉｅｓ  Ｌｔｄ．からのＣｅｌｌｏｘｉｄｅ３０００、式Ｘｖ）、１，１，１−トリス−（ｐ−ヒドロキシフェニル）メタントリグリシジルエーテル（Ｃ／Ｏ＝４．７、ＣｉｂａからのＴａｃｔｉｘ７４２、式Ｘｔ）、１，１，１−トリス−（ｐ−ヒドロキシフェニル）エタントリグリシジルエーテル（Ｃ／Ｏ＝４．８、ＣＶＣ  Ｓｐｅｃｉａｌｔｙ  ＣｈｅｍｉｃａｌｓからのＥＰＡＬＬＯＹ（登録商標）９０００、式Ｘｇ）、ジシクロペンタジエンとフェノールとの縮合生成物のグリシジルエーテル（以下の式Ｘｙ、式中のｎは通常０〜２５の範囲の整数であり、Ｃ／Ｏ約９．５、ＣｉｂａからのＴａｃｔｉｘ５５６）、テトラキス（４−ヒドロキシフェニル）エタンテトラグリシジルエーテル（Ｃ／Ｏ＝４．８、Ｓｈｅｌｌ  ＣｈｅｍｉｃａｌからのＥｐｏｎ１０３１、式Ｘｐ）、以下の式Ｘｗの樹脂などのエポキシフェノールノボラックであり、式中のｎが重合されたサブユニットの数を表す整数であり、典型的には０〜２５の範囲であるもの（Ｃ／Ｏ＝５、Ｓｈｅｌｌ  ＣｈｅｍｉｃａｌからのＥｐｏｎ１５５、１６０、８６１、８６２又はＣＶＣ  Ｓｐｅｃｉａｌｔｙ  ＣｈｅｍｉｃａｌｓからのＥｐａｌｌｏｙ（登録商標）８２３０、８２４０、８２５０、８３３０、８３５０）、以下の式Ｘ１の樹脂などのエポキシクレゾールノボラックであり、式中のｎが重合されたサブユニットの数を表す整数であり、典型的には０〜２５の範囲であるもの（Ｃ／Ｏ約５．５、Ｓｈｅｌｌ  ＣｈｅｍｉｃａｌからのＥｐｏｎ１６４、ＲＳＳ−２３５０又はＣｉｂａからのＡｒａｌｄｉｔｅ  ＥＣＮ１２３５、１８７１、９６９９）、以下の式Ｘｕの樹脂などのエポキシビスフェノールＡノボラックであり、式中のｎが重合されたサブユニットの数を表す整数であり、典型的には０〜２５の範囲であるもの（Ｃ／Ｏ＝５．４〜５．５、Ｓｈｅｌｌ  ＣｈｅｍｉｃａｌからのＳＵ樹脂）、ビスフェノールＡジグリシジルエーテル（Ｃ／Ｏ＝５．７５、式Ｘｉ）、水素化ビスフェノールＡジグリシジルエーテル（Ｃ／Ｏ＝５．７５、ＣＶＣ  Ｓｐｅｃｉａｌｔｙ  ＣｈｅｍｉｃａｌｓからのＥｐａｌｌｏｙ（登録商標）５０００、式Ｘｈ）、ビスフェノールＡジグリシジルエーテル樹脂（Ｃ／Ｏ約６、ｎは通常０〜２５の範囲、Ｓｈｅｌｌ  ＣｈｅｍｉｃａｌからのＥｐｏｎ８２８、式Ｘｅ）、レゾルシノールジグリシジルエーテル（Ｃ／Ｏ＝３．５、式Ｘｊ）、エポキシシクロヘキシルＰＯＳＳ（登録商標）Ｃａｇｅ  Ｍｉｘｔｕｒｅ（Ｃ／Ｏ＝３．２、Ｈｙｂｒｉｄ  ＰｌａｓｔｉｃｓからのＥＰ０４０８、式Ｘｏ）、式Ｘｘ及びＸ２のヘキサヒドロフタル酸無水物ジグリシジルエステルの誘導体（Ｃ／Ｏ＝３）、４−グリシジルオキシ−Ｎ，Ｎ−ジグリシジルアニリン（Ｃ／Ｏ＝３．７５、式Ｘｆ）、４，４’−（ヘキサフルオロイソプロピリデン）ジフェノールジグリシジルエーテル（Ｃ／Ｏ＝５．３、式Ｘｃ）、１，３−ビス［２−（３，４−エポキシシクロヘキシル）エチル］テトラメチルジシロキサン（Ｃ／Ｏ＝５．３、ＧｅｌｅｓｔからのＳＩＢ１０９２．０、式Ｘａ）、式Ｘｂの２−（３，４−エポキシシクロヘキシル）エチル化合物（Ｃ／Ｏ＝４、Ｇｅｌｅｓｔから入手可能）、レゾルシノールジ（３，４−エポキシシクロヘキシルメチル）エーテル（Ｃ／Ｏ＝５、式Ｘｎ）、及び式Ｘｋ、Ｘｚ、Ｘｌ、Ｘｍの芳香族エポキシ化合物（それぞれＣ／Ｏ＝３．５、３．７５、５、７）が挙げられる。この段落で挙げた式に対応する化合物を以下に示す：
【００４９】
【化３】
2020513582.tif 000004
【００５０】
【化４】
2020513582.tif 000005
【００５１】
本発明による組成物は、好ましくは組成物の総重量に対して２５重量％未満、より好ましくは２０重量％未満のアクリル及び／又はメタクリルモノマー、より好ましくはエポキシを含まないモノマーを含有する。この量は、１０重量％未満、又は５重量％未満、更には０％であってもよい。
【００５２】
アクリル及び／又はメタクリルモノマーの乾燥抽出物重量は、組成物の乾燥抽出物重量の好ましくは３０％未満、より好ましくは２５％、２０％、１０％、５％未満を占める。この量は０％であってもよい。これらの量は、好ましくはエポキシを含有しないモノマーにも適用される。
【００５３】
本発明の組成物は、有利には、少量の、好ましくは組成物の総重量を基準として０．００５〜１重量％、より好ましくは０．０２〜１重量％、更に好ましくは０．０２５〜０．５重量％の、少なくとも１種の表面活性化合物（界面活性剤）を更に含有する。界面活性剤は、最終コーティングの満足できる外観をもたらす基材の良好な濡れ性のために重要である。前記界面活性剤としては、例えば、ポリ（アルキレングリコール）変性ポリジメチルシロキサン若しくはポリヘプタメチルシロキサン、又はフルオロカーボン変性ポリシロキサンを挙げることができる。好ましい界面活性剤は、３ＭからのＮｏｖｅｃ（登録商標）ＦＣ−４４３４（非イオン性界面活性剤）、及びＣＩＢＡからのＥＦＫＡ（登録商標）３０３４（フルオロカーボン変性ポリシロキサン）などの含フッ素界面活性剤である。
【００５４】
組成物のエポキシ化合物は、通常触媒の存在下で重縮合及び／又は架橋反応を受ける。
【００５５】
下にある基材を損傷したり色素又は他のコーティングに悪影響を及ぼしたりしないように十分に低い温度でエポキシ組成物を硬化できることが見出された触媒は、環状エーテル基の開環重合用に設計された強酸触媒である。貯蔵安定性を有する組成物を得るためには、触媒は当然室温で開環を触媒しない必要がある。周囲温度で不活性であり加熱された時（通常少なくとも８０℃）にのみに活性化されるそのようなブロック化触媒又は潜在性触媒は、当業者によく知られている。例示的なブロック化強酸触媒は、トリフルオロメタンスルホン酸（トリフル酸）、ジノニルナフタレンスルホン酸、ジノニルナフタレンジスルホン酸（ＤＮＮＤＳＡ）、及びアンモニウムアンチモンヘキサフルオリド（ルイス酸）に基づくものであり、Ｋｉｎｇ  Ｉｎｄｕｓｔｒｉｅｓから例えばＮａｃｕｒｅ（登録商標）Ｓｕｐｅｒ  Ａ２３３（トリフルオロメタンスルホン酸のジエチルアミン塩）、Ｎａｃｕｒｅ（登録商標）１５５（ＤＮＮＤＳＡに基づくブロック化酸触媒）、Ｎａｃｕｒｅ（登録商標）Ｓｕｐｅｒ  ＸＣ−７２３１（アンモニウムアンチモンヘキサフルオリド触媒）、並びにＮａｃｕｒｅ（登録商標）Ｓｕｐｅｒ−Ａ２１８（トリフル酸の金属塩、ルイス酸）として入手可能であり、後者は好ましい触媒である。他の有用な触媒としては、無水ヘキサヒドロフタル酸、無水メチルヘキサヒドロフタル酸などのカルボン酸無水物、又はＢＦ３及びＢＣｌ３アミン錯体などのルイス酸触媒が挙げられる。
【００５６】
触媒は、通常、組成物の重量を基準として、０．０１〜５重量％、好ましくは０．１〜３重量％の範囲の量で使用される。触媒の乾燥抽出物重量は、好ましくは組成物の乾燥抽出物重量の０．０２５〜１２．５％、好ましくは０．２５〜７．５％を占める。
【００５７】
本発明による組成物は、通常、１０〜８０重量％、好ましくは２５〜６０重量％、より好ましくは３５〜５５重量％の固形分（組成物の乾燥抽出物重量）を含有する。
【００５８】
組成物は通常少なくとも１種の溶媒を含有し、これは好ましくはグリコールモノエーテルである。グリコールモノエーテル溶媒は一般的に低い表面張力を示し、好ましくはアルキレングリコールＣ１〜４アルキルモノエーテル、より好ましくはエチレングリコールＣ１〜４アルキルモノエーテル、プロピレングリコールＣ１〜４アルキルモノエーテル、ジエチレングリコールＣ１〜４アルキルモノエーテル、トリエチレングリコールＣ１〜４アルキルモノエーテル、プロピレングリコールＣ１〜４アルキルモノエーテル、ジプロピレングリコールＣ１〜４アルキルモノエーテル、トリエチレングリコールＣ１〜４アルキルモノエーテル、及びトリプロピレングリコールＣ１〜４アルキルモノエーテルから選択される。最も好ましいグリコールモノエーテルはプロピレングリコールメチルエーテルである。そのような化合物は、１−メトキシ−２−プロパノール（主要異性体）と２−メトキシ−１−プロパノールとの混合物としてＤｏｗａｎｏｌ  ＰＭ（登録商標）の名称でＤｏｗ  Ｃｈｅｍｉｃａｌから市販されている。アルカノール（メタノール、エタノール、プロパノール等）、ケトン、又は水などの追加の又は代替の溶媒が使用されてもよい。
【００５９】
溶媒の総量は、使用されるエポキシ樹脂、光学物品の種類、及びコーティング方法に依存する。溶媒の目的は、良好な表面の濡れ性、及び特定のコーティング厚さ範囲を得るために使用されるコーティング装置によって決定される特定のコーティング粘度範囲を得ることである。溶媒は、典型的には、組成物の２５〜７５重量％、好ましくは３５〜６５重量％、より好ましくは４０〜６０重量％を占める。
【００６０】
本発明によるエポキシ化合物の乾燥抽出物重量が組成物の乾燥抽出物重量の３３％超を依然として占めることを条件として、最終コーティングにおける色素の光劣化レベルに有意な影響を及ぼすことなしに、本発明によるエポキシ化合物ではない追加の重合性エポキシ化合物を組成物に添加することが可能である。
【００６１】
これらの追加的な化合物は、これらの化合物に限定するものではないが、トリメチロールプロパントリグリシジルエーテル（ＥｒｉｓｙｓＴＭＧＥ−３０、ＣＶＣ  ｔｈｅｒｍｏｓｅｔ  Ｓｐｅｃｉａｌｔｉｅｓより）、ソルビトールヘキサグリシジルエーテル（ＥｒｉｓｙｓＴＭＧＥ−６０、ＣＶＣ  ｔｈｅｒｍｏｓｅｔ  Ｓｐｅｃｉａｌｔｉｅｓより）、又はエチレングリコールジグリシジルエーテルなどの、脂環式基もアリール基も含まず、ケイ素原子に直接結合した少なくとも１つの加水分解性基を有するケイ素原子も全く含まないエポキシ化合物であってもよい。これらの追加的な化合物は、無水ヘキサヒドロフタル酸ジグリシジルエステル（Ｃ／Ｏ＝２．３、ＣｉｂａからのＣＹ（登録商標）１８４）などの、少なくとも１つの脂環式基又はアリール基を含み、ケイ素原子に直接結合した少なくとも１つの加水分解性基を有するケイ素原子を含まない、３未満のＣ／Ｏ比を有するエポキシ化合物であってもよい。
【００６２】
これらの追加的なエポキシコモノマーは、脂環式基もしくはアリール基を全く含まないか、３以上のＣ／Ｏ比を有さないか、そのような化合物の加水分解物を含まない、ケイ素原子に直接結合した少なくとも１つの加水分解性基を有する少なくとも１つのケイ素原子と、炭素原子を介してケイ素原子に結合しているエポキシ官能基を含む少なくとも１つの基とを有するエポキシ化合物であってもよい。この実施形態では、本発明による反応性のケイ素原子を含まないエポキシ化合物がこれらのオルガノシランと一緒に使用される場合、ハイブリッドエポキシコポリマーが生成することになる。
【００６３】
そのようなオルガノシラン化合物は、好ましくは２〜６個、より好ましくは２又は３個の、加水分解下でシラノール基を生成する官能基を有する。これらは、好ましくは次式：
ＲｎＹｍＳｉ（Ｘ）４−ｎ−ｍ      （Ｉ）
エポキシシランであり、式中のＲ基は、同じであるか異なり、炭素原子によってＳｉ原子と結合しており少なくとも１つ、好ましくは１つのエポキシ官能基を含む一価の有機基であり；Ｘ基は、同じであるか異なり、加水分解性基（アルコキシ基又はハロゲン原子等）であり；Ｙは、エポキシ基を含まず炭素原子によってＳｉ原子に結合している一価の有機基であり；ｎ及びｍは、ｎ＝１又は２及びｎ＋ｍ＝１又は２などの整数である。本開示では、水素原子及びヒドロキシル基は加水分解性基とみなされる。
【００６４】
好ましいＲ基は、次の式Ｖ及びＶＩ：
【化５】
2020513582.tif 000006
有し、式中のＲ２はアルキル基、好ましくはメチル基又は水素原子、より好ましくは水素原子であり；ａ及びｃは１〜６の範囲の整数であり、ｂは０、１、又は２を表す。式ＶＩにおいて、ｃは好ましくはβ−（３，４−エポキシシクロヘキシル）エチル基を生じさせる１である。
【００６５】
最も好ましいエポキシシランは、式Ｉにおいて、ｎ＝１、ｍ＝０であり、ＸがＣ１〜Ｃ５のアルコキシ基、好ましくはＯＣＨ３であるものである。
【００６６】
そのようなエポキシシランの例としては、γ−グリシドキシプロピルトリエトキシシラン、γ−グリシドキシプロピルトリメトキシシラン、２−（３，４−エポキシシクロヘキシル）エチルトリメトキシシラン、３−グリシドキシプロピルメチルジエトキシシラン、２−（３，４−エポキシシクロヘキシル）エチルトリエトキシシランが挙げられる。そのような化合物の他の好適な例は、米国特許出願公開第２００９／０３１１５１８号明細書に開示されている式Ｉの化合物、米国特許出願公開第２０１１／００５８１４２号明細書に開示されている式Ｉ、ＶＩＩ、及びＶＩＩＩの化合物、並びに米国特許第４，２９４，９５０号明細書に開示されているエポキシトリアルコキシシランである。これらの中で、γ−グリシドキシプロピルトリメトキシシラン（ＧＬＹＭＯ）が最も好ましい。
【００６７】
本発明のある態様によれば、エポキシシランは組成物の他の成分と混合される前に加水分解される。加水分解は、水の存在下で、酸性触媒（塩酸、酢酸等）を使用することにより、当該技術分野で公知の通りに行うことができる。
【００６８】
炭素原子を介してケイ素原子に結合している少なくとも１つのエポキシ基を有し、かつケイ素原子に直接結合している少なくとも１つの加水分解性基を有する少なくとも１つのケイ素原子を有するオルガノシランは、好ましくは組成物の総重量に対して３０重量％未満、より好ましくは２０重量％未満の量で使用される。この量は、１０重量％未満、又は５重量％未満、更には０％であってもよい。エポキシシランは通常は加水分解された形態であるものの、エポキシシランの量は簡便にはその加水分解前の最初の前駆体の重量として定義されるであろう。
【００６９】
炭素原子を介してケイ素原子に結合している少なくとも１つのエポキシ基を有し、かつケイ素原子に直接結合している少なくとも１つの加水分解性基を有する少なくとも１つのケイ素原子を有するオルガノシランの乾燥抽出物重量は、好ましくは組成物の乾燥抽出物重量の４０重量％未満、より好ましくは３０％、２０％、１０％、５％未満を占める。この量は０％であってもよい。
【００７０】
ケイ素原子に直接結合した少なくとも１つの加水分解性基を有するケイ素原子を全く含まず、脂環式基もしくはアリール基を全く含まないか、３未満のＣ／Ｏ比を示すエポキシ化合物は、好ましくは、組成物の総重量に対して２０重量％未満、より好ましくは１５重量％未満の量で使用される。この量は、１０重量％未満、又は５重量％未満、更には０％であってもよい。これらの乾燥抽出物重量は、好ましくは組成物の乾燥抽出物重量の３０重量％未満、より好ましくは２０％、１５％、１０％、５％未満を占める。この量は０％であってもよい。
【００７１】
組成物は、式Ｍ（Ｚ）ｙ（Ｍは金属又は半金属、好ましくはＳｉを表し、Ｚ基は同じ又は異なる加水分解性基であり、ｙは４以上であり金属又は半金属Ｍの価数である）の少なくとも１種の化合物又はその加水分解物も含んでいてもよい。そのような化合物は、米国特許出願公開第２０１１／００５８１４２号明細書に詳しく記載されている。好ましい化合物は式Ｓｉ（Ｚ）４の化合物（Ｚ基は同じ又は異なり、テトラエトキシシランなどの加水分解性基である）である。
【００７２】
組成物は、好ましくはコロイド形態で使用される、例えばシリカのような金属酸化物又は半金属酸化物などの充填剤、並びに硬化／架橋剤（例えばシランカップリング剤又はポリアミン、ポリチオール、ポリオール、ポリカルボン酸などのコモノマー）、レオロジー調整剤、流動性及びレベリング添加剤、湿潤剤、消泡剤、安定剤、及び色補正剤などの様々な添加剤を更に含有していてもよい。組成物は、溶液であっても分散液であってもよい。色補正剤は、特定の色、特には天然色に最終物品を合わせるために染料又は顔料が中で使用される粉末、溶液、又は分散液であってもよい。
【００７３】
本発明によれば、コーティング組成物は、可視青色光範囲（４００〜５００ｎｍ）の中の光の透過を少なくとも部分的に抑制し、共役発色団すなわち共役系を含む発色団を有する少なくとも１種の色素を含む。本明細書において、発色団とは、色素の色の原因である色素分子の一部、一般的には原子の群を指し、色素は、顔料と染料の両方を指すことができる。すなわちそのビヒクルに不溶性であっても可溶性であってもよい。
【００７４】
本開示において、色素は青色光遮断色素と呼ばれ、典型的には黄色色素である。この色素の化学的性質は、３８０〜７８０ｎｍの波長範囲内に吸収ピーク、理想的には最大吸収ピークを有する限り、特に限定されない。ＦＷＨＭ（半値全幅）は、好ましくは８０ｎｍ未満、より好ましくは６０ｎｍ未満、更に好ましくは６０ｎｍ未満である。色素は、本発明によるエポキシモノマーと相溶性であると同時にコーティングのマトリックス中に十分にかつ安定に分布又は分散されるように選択及び処理され、低ヘイズのコーティングを与える。
【００７５】
光学物品は、光学物品の基材の少なくとも１つの幾何学的に規定された表面、好ましくは主表面全体を通る入射光の透過を抑制する。本明細書では、別段の規定がない限り、遮光は、０°〜１５°、好ましくは０°の範囲の入射角に関して定義される。
【００７６】
網膜細胞のアポトーシス又は加齢黄斑変性症からの網膜細胞の保護を高水準で提供するために、色素は、吸収により好ましくは４１５〜４５５ｎｍの波長範囲内、より好ましくは４２０〜４５０ｎｍの範囲内の光の透過を少なくとも部分的に抑制する。
【００７７】
いくつかの事例では、青色スペクトルの比較的小さい部分、すなわち４２０ｎｍ〜４５０ｎｍの領域を選択的にフィルタリングすることが特に望ましい場合がある。実際、過度に青色スペクトルを遮断することは、暗所視及び「概日周期」と呼ばれるバイオリズムを調節するためのメカニズムを妨げる可能性がある。したがって、ある実施形態では、好ましい色素は、４６５〜４９５ｎｍ、好ましくは４５０〜５５０ｎｍの範囲の波長を有する光を１０％未満、好ましくは５％未満遮断する。この実施形態では、色素は光毒性のある青色光を選択的に抑制し、概日リズムに関与する青色光を透過させる。好ましくは、光学物品は、４６５〜４９５ｎｍの範囲の波長を有する光の少なくとも９５％を透過する。この透過率は、その範囲の各波長における眼の感度に応じて重み付けされていない４６５〜４９５ｎｍの範囲内で透過した光の平均である。別の実施形態では、色素は４６５〜４９５ｎｍの範囲、好ましくは４５０〜５５０ｎｍの範囲の光を吸収しない。本明細書では、別段の規定がない限り、０°〜１５°、好ましくは０°の範囲の入射角で、透過率／透過は、０．５〜２．５ｍｍ、好ましくは０．７〜２ｍｍ、より好ましくは０．８〜１．５ｍｍの範囲の厚さの光学物品の中心で測定される。
【００７８】
色素が４００〜５００ｎｍの波長範囲内を吸収する色素の場合、複数の色の出現を最小限に抑えるために、色素は好ましくは４００〜５００ｎｍの波長範囲の外の可視スペクトルの領域を吸収しないか、ごくわずかしか吸収しない。この場合、色素は、４００〜５００ｎｍの波長範囲、より好ましくは４１５〜４５５ｎｍ及び４２０〜４５０ｎｍの範囲内の光の透過を選択的に抑制する。本明細書においては、選択された波長範囲外の波長の透過にほとんど又は全く影響を及ぼさずに特定の範囲内の少なくとも一部の透過を抑制する場合、特別にそのように構成されていない限り、色素は波長範囲を「選択的に抑制する」。
【００７９】
特定の実施形態では、色素は、１種以上のポルフィリン、ポルフィリン錯体、他のポルフィリンに関連するヘテロ環（コリン、クロリン、及びコルフィン等）、その誘導体、又はペリレン、クマリン、アクリジン、インドレニン（別名３Ｈ−インドール）、アントラキノン、アゾベンゼン、フタロシアニン、シアニン、キノリン、ベンゾトリアゾール、ニトロベンゼン、イソキノリン、イソインドリン、ジアリールメタン、及びインドール−２−イリデンの分類を含む。誘導体は、通常付加又は置換によって生じる物質である。好ましい色素は、オーラミンＯなどのジアリールメタン色素及びポルフィリン色素である。
【００８０】
ポルフィリンは、それらの炭素原子においてメチン架橋を介して相互結合している４個の修飾されたピロールサブユニットからなる周知の大環状化合物である。親ポルフィリンはポルフィンであり、置換ポルフィリンはポルフィリンと呼ばれる。ポルフィリンは、金属と結合して（配位）錯体を形成する配位子の共役酸である。
【００８１】
特定のポルフィリン又はポルフィリン錯体若しくは誘導体は、いくつかの事例では選択された青色の波長範囲で例えば２０ｎｍの帯域幅を有する選択的吸収フィルターを提供するという点で興味深い。選択性は１つには分子の対称性によって付与される。そのような選択性は、色の視覚的知覚のゆがみを抑制し、暗所視に対する光フィルタリングの有害な影響を抑制し、概日リズムに対する影響を抑制するのに役立つ。
【００８２】
例えば、１種以上のポルフィリン又はポルフィリンの錯体若しくは誘導体は、クロロフィルａ；クロロフィルｂ；５，１０，１５，２０−テトラキス（４−スルホナトフェニル）ポルフィリンナトリウム塩錯体；５，１０，１５，２０−テトラキス（Ｎ−アルキル−４−ピリジル）ポルフィリン錯体；５，１０，１５，２０−テトラキス（Ｎ−アルキル−３−ピリジル）ポルフィリン錯体；及び５，１０，１５，２０−テトラキス（Ｎ−アルキル−２−ピリジル）ポルフィリン錯体からなる群から選択され、アルキルは、好ましくは直鎖又は分岐の、１つの鎖当たり１〜４個の炭素原子を含むアルキル鎖である。例えば、アルキルは、メチル、エチル、ブチル、及びプロピルからなる群から選択されてもよい。
【００８３】
錯体は通常は金属錯体であり、金属はＣｒ（ＩＩＩ）、Ａｇ（ＩＩ）、Ｉｎ（ＩＩＩ）、Ｍｎ（ＩＩＩ）、Ｓｎ（ＩＶ）、Ｆｅ（ＩＩＩ）、Ｃｏ（ＩＩ）、Ｍｇ（ＩＩ）、及びＺｎ（ＩＩ）からなる群から選択される。Ｃｒ（ＩＩＩ）、Ａｇ（ＩＩ）、Ｉｎ（ＩＩＩ）、Ｍｎ（ＩＩＩ）、Ｓｎ（ＩＶ）、Ｆｅ（ＩＩＩ）、Ｃｏ（ＩＩ）、及びＺｎ（ＩＩ）は、４２５ｎｍ〜４４８ｎｍの範囲で水中で吸収を示し、鋭い吸収ピークを有する。更に、これらによってもたらされる錯体は安定であり、酸の影響を受けにくい。特に、Ｃｒ（ＩＩＩ）、Ａｇ（ＩＩ）、Ｉｎ（ＩＩＩ）、Ｓｎ（ＩＶ）、Ｆｅ（ＩＩＩ）は、室温では蛍光を示さず、これは眼科用レンズなどの光学レンズにおいて有用な特性である。
【００８４】
いくつかの実施形態では、１種以上のポルフィリン又はポルフィリンの錯体若しくは誘導体は、マグネシウムメソ−テトラ（４−スルホナトフェニル）ポルフィン四ナトリウム塩、マグネシウムオクタエチルポルフィリン、マグネシウムテトラメシチルポルフィリン、オクタエチルポルフィリン、テトラキス（２，６−ジクロロフェニル）ポルフィリン、テトラキス（ｏ−アミノフェニル）ポルフィリン、テトラメシチルポルフィリン、テトラフェニルポルフィリン、亜鉛オクタエチルポルフィリン、亜鉛テトラメシチルポルフィリン、亜鉛テトラフェニルポルフィリン、及びジプロトン化テトラフェニルポルフィリンからなる群から選択される。
【００８５】
色素は、クマリン３４３；クマリン３１４；ニトロベンゾオキサジアゾール；ルシファーイエローＣＨ；９，１０−ビス（フェニルエチニル）アントラセン；プロフラビン；４−（ジシアノメチレン）−２−メチル−６−（４−ジメチルアミノスチリル）−４Ｈ−ピラン；２−［４−（ジメチルアミノ）スチリル］−１−メチルピリジニウムアイオダイド、ルテイン、ゼアキサンチン、及びＥｘｃｉｔｏｎ  Ｉｎｃ．から入手可能な狭い吸収ピークを有する黄色色素（ＡＢＳ−４１９（登録商標）、ＡＢＳ−４２０（登録商標）、又はＡＢＳ−４３０（登録商標）等）からなる群からの１種以上の色素も含んでいてもよい。
【００８６】
本発明で使用される色素の量は、３８０〜７８０ｎｍの波長範囲内、好ましくは４００〜５００ｎｍの波長範囲内で十分に光を抑制するのに十分な量である。例えば、色素の強度及び望まれる抑制／保護の量に応じて、色素はコーティング組成物の重量を基準として０．００５〜０．５０％又は０．０１〜０．２％のレベルで使用することができる。本発明は、例示目的にすぎないこれらの範囲に限定されないことを理解すべきである。
【００８７】
色素は、典型的には組成物の乾燥抽出物重量に対して０．００５〜１．２５％、好ましくは０．０１〜１％、より好ましくは０．０２〜０．５％の範囲の量で存在する。
【００８８】
本発明のコーティング組成物は、コーティング組成物中、別の層中、又は基材中にＵＶ吸収剤及び／又はフリーラジカル捕捉剤を配合する必要なしに、並びにＵＶ光を吸収又は反射する、あるいは酸素バリヤ保護として機能する、光劣化から色素を保護する干渉フィルターなどの他のコーティングを使用する必要なしに、光、特にＵＶ光に対して通常感受性のある色素の光劣化を抑制又は回避するコーティングを提供する。
【００８９】
本発明のある実施形態では、コーティング組成物／コーティングは、コーティング組成物／コーティングの総重量に対して、ＵＶ吸収剤及びフリーラジカル捕捉剤から選択される化合物を、０．５重量％未満、好ましくは０．２重量％未満、より好ましくは０．１重量％未満含有する。いくつかの例では、組成物は、ＵＶ吸収剤もフリーラジカル捕捉剤も全く含まない。
【００９０】
しかし、コーティング組成物は、その中に含まれる色素の光分解を更に抑制するか更には排除するために、少なくとも１種のＵＶ吸収剤及び／又は少なくとも１種のフリーラジカル捕捉剤も含有していてもよい。これらの種は、本発明のエポキシコーティングで被覆された光学物品の表面に存在する他のコーティングに組み込まれてもよい。
【００９１】
（特に眼科用レンズ材料において）ＵＶ光が網膜に到達することを低減又は防止するためだけでなく、基材材料自体を保護するためにも、しばしばＵＶ吸収剤が光学物品に組み込まれ、結果としてこれが風化して脆くなる及び／又は黄変することが防止される。
【００９２】
ＵＶスペクトルは多くの帯域、特にはＵＶＡ、ＵＶＢ、及びＵＶＣ帯域を有する。地球の表面に到達するＵＶ帯域の中でも、３１５ｎｍ〜３８０ｎｍの範囲のＵＶＡ帯域、及び２８０ｎｍ〜３１５ｎｍの範囲のＵＶＢ帯域が網膜に特に有害である。
【００９３】
本発明において使用することができるＵＶ吸収剤は、好ましくは４００ｎｍより短い波長、好ましくは３８５又は３９０ｎｍ未満のＵＶ波長を有する光を少なくとも部分的に遮断する能力を有する。
【００９４】
最も好ましい紫外線吸収剤は、３５０ｎｍ〜３７０ｎｍの範囲に最大吸収ピークを有する、及び／又は４６５〜４９５ｎｍの範囲、好ましくは４５０〜５５０ｎｍの範囲の光を吸収しない、及び／又は電磁スペクトルの４００〜５００ｎｍ領域内の選択された波長範囲に及ぶ吸収スペクトルを有する。ある実施形態では、ＵＶ吸収剤はほとんど可視光を吸収しない。
【００９５】
好適なＵＶ吸収剤としては、限定するものではないが、置換ベンゾフェノン（２−ヒドロキシベンゾフェノン、米国特許第４，３０４，８９５号明細書に開示されている置換２−ヒドロキシベンゾフェノン、２−ヒドロキシ−４−オクチルオキシベンゾフェノン（Ｓｅｅｓｏｒｂ１０２（登録商標）等）、２，７−ビス（５−メチルベンゾオキサゾール−２−イル）−９，９−ジプロピル−３−ヒドロキシフルオレン、１，４−ビス（９，９−ジプロピル−９Ｈ−フルオレノ［３，２−ｄ］オキサゾール−２−イル）−２−ヒドロキシフェニル、２−ヒドロキシフェニル−ｓ−トリアジン、及びベンゾトリアゾール化合物が挙げられる。
【００９６】
ＵＶ吸収剤は、好ましくはベンゾトリアゾール化合物である。この分類からの好適なＵＶ吸収剤としては、限定するものではないが、２−（２−ヒドロキシフェニル）−ベンゾトリアゾール（２−（２−ヒドロキシ−３−ｔ−ブチル−５−メチルフェニル）クロロベンゾトリアゾール、２−（２’−ヒドロキシ−５’−ｔ−オクチルフェニル）ベンゾトリアゾール、２−（３’−メタリル−２’−ヒドロキシ−５’−メチルフェニル）ベンゾトリアゾール等）、又は他のアリルヒドロキシメチルフェニルベンゾトリアゾール、２−（２−ヒドロキシ−５−メチルフェニル）−２Ｈ−ベンゾトリアゾール（Ｓｅｅｓｏｒｂ（登録商標））７０１）、２−（３，５−ジ−ｔ−アミル−２−ヒドロキシフェニル）ベンゾトリアゾール、及び米国特許第４，５２８，３１１号明細書に開示されている２−ヒドロキシ−５−アクリルオキシフェニル−２Ｈ−ベンゾトリアゾールが挙げられる。好ましい吸収剤はベンゾトリアゾール系のものである。市販製品としては、ＢＡＳＦからのＴｉｎｕｖｉｎ（登録商標）３２６などのＴｉｎｕｖｉｎ（登録商標）及びＣｈｉｍａｓｓｏｒｂ（登録商標）化合物、Ｓｈｉｐｒｏ  Ｋａｓｅｉ  ＫａｉｓｈａからのＳｅｅｓｅｏｒｂ（登録商標）７０１及び７０３、Ｋｙｏｄｏ  ＣｈｅｍｉｃａｌｓからのＶｉｏｓｏｒｂ５５０（登録商標）、ＣｈｅｍｉｐｒｏからのＫｅｍｉｓｏｒｂ７３（登録商標）、並びにＢＡＳＦからのＴＣＰ  Ｔｉｎｕｖｉｎ  Ｃａｒｂｏ  Ｐｒｏｔｅｃｔが挙げられる。
【００９７】
ＵＶ吸収剤は、好ましくはコーティングの重量の０．３〜２％を占める量で使用される。
【００９８】
いくつかの実施形態では、コーティング組成物は少なくとも１種のフリーラジカル捕捉剤を含有する。フリーラジカル捕捉剤は、フリーラジカルの形成を阻害するかフリーラジカルの存在を除去するものであり、光劣化から保護するヒンダードアミン光安定剤（ＨＡＬＳ）、及び熱酸化から保護する酸化防止剤を含む。
【００９９】
好ましくは、コーティング組成物は、少なくとも１種のヒンダードアミン光安定剤、及び／又は少なくとも１種の酸化防止剤、より好ましくは少なくとも１種のヒンダードアミン光安定剤と少なくとも１種の酸化防止剤とを含む。フリーラジカル捕捉剤のこの組み合わせは、熱劣化及び光劣化からの最も優れた保護を色素に与える。
【０１００】
ある実施形態では、フリーラジカル捕捉剤は立体障害のあるフェノール又はアミンである。
【０１０１】
好ましいヒンダードアミン光安定剤は、２，２，６，６−テトラメチルピペリジンの誘導体などのピペリジンの誘導体である。これらはＢＡＳＦからＴｉｎｕｖｉｎ（登録商標）及びＣｈｉｍａｓｓｏｒｂ（登録商標）の商品名で市販されている。
【０１０２】
好ましい酸化防止剤は、立体障害のあるフェノール、チオエーテル、又は亜リン酸塩である。これらは、ＢＡＳＦからＩｒｇａｎｏｘ（登録商標）及びＩｒｇａｆｏｓ（登録商標）の商品名で市販されている。
【０１０３】
使用されるフリーラジカル捕捉剤の量は組成物を安定化するのに有効な量であり、これは選択された具体的な化合物に依存し、当業者が容易に調節することができる。
【０１０４】
光劣化からの色素の保護は、光学物品上の少なくとも１つの無機物／誘電体層、好ましくは少なくとも１つの反射防止コーティングの無機物層の存在によって強化することもできる。
【０１０５】
これに関し、基材の主表面は、その光学的及び／又は機械的特性を改善するために複数の機能性コーティングで更に被覆されてもよい。「コーティング」という用語は、基材及び／又は別のコーティング（例えばゾル−ゲルコーティング又は有機樹脂製のコーティング）と接触し得る任意の層、層の重なり、又は膜を意味すると理解される。コーティングは、湿式処理、気相処理、及び膜転写などの様々な方法によって付着させる又は形成することができる。本明細書で使用される機能性コーティングは、これらのコーティングに限定されるものではないが、耐衝撃コーティング、耐摩耗及び／又は耐擦り傷コーティング、反射防止コーティング、偏光コーティング、フォトクロミックコーティング、帯電防止コーティング、防汚コーティング（疎水性及び／又は疎油性コーティング）、防曇コーティング、防曇コーティングの前駆体、又は２つ以上のそのようなコーティングから形成された積層体から選択することができる。
【０１０６】
最終製品中の耐衝撃性及び／又は更なる層の接着性を改善するプライマーコーティングは、好ましくはポリウレタンラテックス又はアクリルラテックスである。プライマーコーティング並びに耐摩耗及び／又は耐擦り傷コーティングは、国際公開第２００７／０８８３１２号パンフレットに記載されているものから選択することができる。
【０１０７】
耐摩耗及び／又は耐擦り傷コーティング（ハードコーティング）は、好ましくはポリ（メタ）アクリレート又はシランを主体とするハードコーティングである。本発明において推奨される耐摩耗性及び／又は耐擦り傷性のハードコーティングとしては、米国特許出願公開第２００３／０１６５６９８号明細書及び米国特許第４，２１１，８２３号明細書及び欧州特許第６１４９５７号明細書に記載されているものなどの、シランの加水分解物を主体とする組成物（ゾル−ゲル法）、特にはエポキシシラン加水分解物を主成分とする組成物から得られるコーティングが挙げられる。
【０１０８】
反射防止コーティングは、光学分野、特には眼科光学で従来使用されている任意の反射防止コーティングであってもよい。反射防止コーティングは、光学物品の表面上に設けられ、最終光学物品の反射防止特性を改善するコーティングとして定義される。これにより、可視スペクトルの比較的大部分にわたって物品−空気界面での光反射を低減することができる。
【０１０９】
これもよく知られていることには、反射防止コーティングは、従来、国際公開第２０１３／０９８５３１号パンフレットに開示されているような誘電材料（通常は１種以上の金属酸化物）及び／又はゾル−ゲル材料及び／又は有機／無機層からなる単層又は多層の積層体を含む。これらは、好ましくは、高屈折率（ＨＩ）の層と低屈折率（ＬＩ）の層とを含む多層コーティングである。
【０１１０】
いくつかの態様では、本発明は、反射防止コーティングの前に設けられた副層を更に含む光学物品を提供し、前記副層は、好ましくは１．５５以下の屈折率を有する。別段の規定がない限り、本発明において言及される屈折率は、５５０ｎｍの波長で２５℃で表される。副層は、通常、０．５マイクロメートル未満の厚さ及び１００ｎｍを超える厚さ、好ましくは１５０ｎｍを超える厚さ、より好ましくは１５０ｎｍ〜４５０ｎｍの範囲の副層の厚さである。別の実施形態では、副層は、酸化ケイ素、更に好ましくはシリカを含むか、より好ましくはこれからなる。使用可能な副層（単層又は多層）の例は、国際公開第２０１２／０７６１７４号パンフレットに記載されている。
【０１１１】
いくつかの実施形態では、本発明の反射防止コーティングは、少なくとも１つの導電層を含む。特定の実施形態では、少なくとも１つの導電層は１．５５より大きい屈折率を有する。少なくとも１つの導電層は帯電防止剤として機能する。理論に拘束されるものではないが、少なくとも１つの導電層は、多層の反射防止コーティングの積層体が静電荷を生じて保持することを防止する。導電層は、好ましくは導電性かつ高透明性の材料から作られる。この場合、その厚さは、好ましくは１〜１５ｎｍ、より好ましくは１〜１０ｎｍで変化する。好ましくは、導電層は、インジウム、スズ、亜鉛の酸化物及びそれらの混合物から選択される任意選択的にドープされていてもよい金属酸化物を含む。別の実施形態では、好ましい導電性かつ光学的に透明な層は、スズ−インジウム酸化物層（ＩＴＯ）又はスズ酸化物層である。
【０１１２】
帯電防止層の構成及び位置に関する更なる詳細は、国際公開第２０１２／０７６７１４号パンフレット及び国際公開第２０１０／１０９１５４号パンフレットの中で見ることができる。
【０１１３】
反射防止コーティングの構造及び作製は、国際公開第２０１０／１０９１５４号パンフレット、国際公開第２０１１／０８０４７２号パンフレット、及び国際公開第２０１２／１５３０７２号パンフレットの中に更に詳しく記載されている。
【０１１４】
防汚トップコートは、好ましくは反射防止コーティングの外層上に設けられる。通常、その厚さは１０ｎｍ以下であり、好ましくは１〜１０ｎｍ、より好ましくは１〜５ｎｍの範囲である。防汚トップコートは、一般的に、フルオロシラン又はフルオロシラザン型のコーティングである。これらは、好ましくは１分子当たり少なくとも２つの加水分解性基を含むフルオロシラン又はフルオロシラザン前駆体を付着させることによって得ることができる。フルオロシラン前駆体は、好ましくはフルオロポリエーテル部位、より好ましくはペルフルオロポリエーテル部位を含む。
【０１１５】
Ｏｐｔｏｏｌ  ＤＳＸＴＭ、ＫＹ１３０ＴＭ、ＯＦ２１０ＴＭ、ＡｕｌｏｎＴＭは、疎水性及び／又は疎油性コーティングの例である。これらのコーティングに関するより詳しい情報は、国際公開第２０１２０７６７１４号パンフレットに開示されている。
【０１１６】
プライマー、ハードコート、反射防止コーティング、及び防汚コーティングなどのコーティングは、スピンコーティング、ディップコーティング、スプレーコーティング、真空蒸着、スパッタリング、化学蒸着、及びラミネーションなどの、当技術分野において公知の方法を用いて設けることができる。
【０１１７】
ある実施形態では、ＵＶ及び有害な青色光からの最も優れた健康保護が得られるように、本発明の光学物品は、好ましくは３８０〜７８０ｎｍの波長範囲（好ましくは４００〜５００ｎｍの範囲）の光の透過を低減することに加えて、ＵＶＡ及びＵＶＢの放射範囲の反射を低減するように構成される。
【０１１８】
レンズが紫外領域で有効な反射防止コーティングを備えていない場合、装着者の背後に位置する光源から生じる紫外線がレンズの背面で反射して装着者の目に到達し、その結果装着者の健康に影響を与える可能性がある。この点に関し、光学物品は、好ましくは、その主背面上に、及び任意選択的には主前面上に、可視領域において非常に優れた反射防止性能を有する抗ＵＶ反射防止コーティングを含み、これは同時に、コーティングがない基材又は従来の反射防止コーティングを含む基材と比較して、紫外線反射、特に紫外Ａ線及び紫外Ｂ線を大幅に低減することができる。好適な抗ＵＶ反射防止コーティングは国際公開第２０１２／０７６７１４号パンフレットに開示されている。
【０１１９】
本発明による光学物品は、好ましくは８５又は８７％以上、好ましくは９０％以上、より好ましくは９２％以上、更に好ましくは９５％以上の、可視スペクトルＴｖにおける相対光透過率を有する。前記Ｔｖ率は、好ましくは８７％〜９８．５％、より好ましくは８８％〜９７％、更に好ましくは９０％〜９６％の範囲である。系の「視感透過率」とも呼ばれるＴｖ率は、規格ＮＦ  ＥＮ１８３６に定義されているものであり、Ｄ６５の照明条件（昼光）で測定された、各波長範囲における眼の感度に従って重み付けされた３８０〜７８０ｎｍの波長範囲の平均に関する。
【０１２０】
本発明は、基材を準備することと、３８０〜７８０ｎｍの波長範囲内、好ましくは４００〜５００ｎｍの波長範囲内の光の透過を少なくとも部分的に遮断する少なくとも１種の色素を含む本発明による組成物を前記基材の少なくとも１つの主表面上に付着させることと、前記組成物を硬化させることとを含む、本明細書に記載のものなどの光学物品の製造方法にも関する。
【０１２１】
本発明のエポキシコーティングは光学物品の基材上に設けられ、好ましくは前記基材と直接接触する。成膜は、好ましくはスピンコーティング又はディップコーティングによって、より好ましくは硬化性組成物を含む浴へのディップコーティングによって行われる。
【０１２２】
本発明による組成物は、通常は熱硬化性組成物である。組成物の硬化は、タックフリーコーティングを形成するための少なくとも７５℃、好ましくは８０℃〜１００℃の温度への少なくとも５分間、通常は１０〜２５分間の第１の予備硬化工程と、少なくとも９５℃、好ましくは９８℃〜１１５℃の温度への少なくとも２時間、好ましくは２．５〜３．５時間の、完全に硬化した不溶性コーティングを得るためにタックフリーコーティングで被覆された光学物品を加熱する第２工程の、２工程で行うことができる。第１の硬化工程の温度は使用されるブロック化触媒に依存する。触媒活性化温度が８０℃より高い場合、光学物品はより高い温度まで加熱されなければならない。第２の硬化工程の加熱温度は、好ましくは１１５℃又は１１０℃を超えない。より高い温度は色素に有害な場合がある。
【０１２３】
硬化したコーティングの厚さは、必要とされる具体的な用途に合わされることができ、通常０．５〜５０μｍ、好ましくは１〜２０μｍ、より好ましくは２〜１０μｍの範囲である。コーティングの厚さは、ディップコーティングによる成膜の場合に引上げ速度を変えることによって容易に調整することができる。引上げ時間が長いほど、最終的なドライコーティングは薄くなる。
【０１２４】
ある実施形態では、方法は、基材上に本発明によるエポキシコーティング、耐衝撃コーティング、耐摩耗及び／又は耐擦り傷コーティング、反射防止コーティング、及び防汚コーティングを形成することを含む。
【０１２５】
コーティングは、好ましくは互いに直接成膜される。これらのコーティングは１つずつ成膜されてもよく、あるいは１つ以上のコーティングの積層を、例えばラミネーションによって基材上に形成してもよい。
【０１２６】
ある実施形態では、本発明の光学物品は、エポキシコーティングを第１の製造現場で基材上に形成する一方で、他のコーティングを第２の製造現場で形成することによって作製される。
【０１２７】
以降の実施例は、本発明を非限定的な形ではあるがより詳しく説明する。別段の記載がない限り、本出願で開示されている全ての厚さは物理的な厚さに関する。表中で示されているパーセンテージは重量パーセンテージである。
【実施例】
【０１２８】
実施例で使用した光学物品は、直径６５ｍｍ、屈折率１．５０、屈折力−２．００ディオプトリ、及び厚さ１．２ｍｍのＥＳＳＩＬＯＲからのＯＲＭＡ（登録商標）レンズ基材を含む。
【０１２９】
様々なエポキシコーティング組成物を調製した。それらは下の表に示されている。これらのいくつかはエポキシホモポリマーの組成物（実施例１、２及び比較例Ｃ１〜Ｃ２）であり、その他はエポキシコポリマーの組成物であった。組成物は、ケイ素原子に直接結合した少なくとも１つの加水分解性基を有するケイ素化合物ではない少なくとも１種のエポキシ化合物；エポキシ基のためのルイス酸重合触媒（Ｎａｃｕｒｅ（登録商標）Ｓｕｐｅｒ  Ａ２１８、ｎ−ブタノール中のトリフル酸の金属塩、２５重量％、Ｋｉｎｇ  Ｉｎｄｕｓｔｒｉｅｓより）；界面活性剤（ＥＦＫＡ（登録商標）３０３４、フルオロカーボン含有有機修飾ポリシロキサン、メトキシプロパノール中５０重量％、ＣＩＢＡから販売）；溶媒としてのプロピレングリコールメチルエーテル（Ｄｏｗａｎｏｌ（登録商標）ＰＭ、Ｄｏｗ  Ｃｈｅｍｉｃａｌ  Ｃｏｍｐａｎｙより）；及び色素を含有する。いくつかの組成物には、コロイダルシリカ（ＭＡ−ＳＴ−ＨＶ（登録商標）、Ｎｉｓｓａｎ  Ｃｈｅｍｉｃａｌより、メタノール中の３０重量％分散液）、及び加水分解されたエポキシシランなどの任意選択的な化合物が含まれていた。
【０１３０】
本発明による次のエポキシ化合物を実施例で使用した：ＵＶＡＣｕｒｅ（登録商標）１５００（３’，４’−エポキシシクロヘキシルメチル−３，４−エポキシシクロヘキサンカルボキシレート、Ａｌｌｎｅｘ  ＵＳＡ  Ｉｎｃ．より）及びＥＰＡＬＬＯＹ（登録商標）９０００（１，１，１−トリス−（ｐ−ヒドロキシフェニル）エタントリグリシジルエーテル）。
【０１３１】
次の比較エポキシ化合物を調査した：ＥＧＤＧＥ（エチレングリコールジグリシジルエーテル）、ＥｒｉｓｙｓＴＭＧＥ−３０（トリメチロールプロパントリグリシジルエーテル、略称ＧＥ−３０、ＣＶＣ  ｔｈｅｒｍｏｓｅｔ  Ｓｐｅｃｉａｌｔｉｅｓより）、ＥｒｉｓｙｓＴＭＧＥ−６０（ソルビトールヘキサグリシジルエーテル、略称ＧＥ−６０、ＣＶＣ  ｔｈｅｒｍｏｓｅｔ  Ｓｐｅｃｉａｌｔｉｅｓより）、Ｇｌｙｍｏ（３−グリシドキシプロピル−トリメトキシシラン、Ｅｖｏｎｉｋ  Ｉｎｄｕｓｔｒｉｅｓより）、及びＫＢＥ−４０２（３−グリシドキシプロピルメチルジエトキシシラン）。これらのエポキシ化合物は比較的電子豊富なモノマーであり、これらの最後の２つはエポキシシランであり、これらは反応性ケイ素原子を含まないエポキシ化合物と一緒に使用される場合にハイブリッドエポキシコポリマーを生成する。
【０１３２】
ケイ素原子を含まない様々なエポキシ化合物の構造を以下に再現する。
【０１３３】
【表１】
2020513582.tif 000007
【０１３４】
様々な組成物の中で次の色素を使用した：
色素Ａ：ＡＢＳ−４２０（登録商標）（λｍａｘ＝約４２１ｎｍ）、Ｅｘｃｉｔｏｎ  Ｉｎｃ．より（青色光遮断色素）
色素Ｂ：ソルベントイエロー１１４（λｍａｘ＝約４４６ｎｍ、キノリン色素）、Ａｍｅｒｉｃａｎ  Ｄｙｅｓｔｕｆｆ  Ｃｏｒｐ．より
色素Ｃ：ソルベントブルー４５（λｍａｘ＝約６２４ｎｍ、アントラセン色素、Ｓａｖｉｎｙｌ  Ｂｌｕｅ  ＲＳとも呼ばれる）、Ｃｌａｒｉａｎｔ  Ｉｎｔｅｒｎａｔｉｏｎａｌ  Ｌｔｄ．より
【０１３５】
調製した配合物は、約３９〜４４重量％の固形分（組成物の重量に対する乾燥抽出物重量）を含有していた。色素は組成物に添加された最後の成分であった。各コーティング溶液は、希釈したＮａＯＨで予め洗浄したＯｒｍａ（登録商標）レンズの洗浄した面にスピンコーティングすることによって（５００ｒｐｍで５秒間、次いで１０００ｒｐｍで１０秒間、実施例１〜２、Ｃ１〜Ｃ２）、又はそのようなレンズの両面にディップコーティングすることによって（２．０ｍｍ／ｓの速度、実施例１〜２、Ｃ１〜Ｃ２を除く全ての実施例）、成膜した。その後、８０℃で１５分間の予備硬化及び１１０℃で３時間の硬化を行った。コーティングの厚さは約５μｍであった。
【０１３６】
コーティング性能の評価
ａ）エポキシコーティング中の色素の光劣化を、作製したレンズに対してＱ−ｓｕｎ試験を行うことによって測定した。この試験では、Ｑ−ＬＡＢから購入した、相対湿度２０％（±５％）、温度２３℃（±５℃）のＱ−ＳＵＮ（登録商標）Ｘｅ−３キセノンチャンバーを使用し、フルスペクトルの太陽光を再現する。
【０１３７】
少なくとも１種の色素を含むエポキシコーティング被覆されたサンプルレンズを、Ｃａｒｙ（登録商標）５０分光光度計によって測定して透過（Ｔ％）スペクトルを得た。その後、レンズをキセノンチャンバーの中に入れ、その凸面側をＱ−ｓｕｎチャンバーの中で４０時間露光した。レンズを再度Ｃａｒｙ（登録商標）５０分光光度計で測定してＴ％スペクトルを得た。コーティングされていないＯｒｍａ（登録商標）レンズを参照レンズとして使用し、４０時間の日光曝露試験の前後にも試験した。日光曝露試験の前後でＯｒｍａ（登録商標）レンズスペクトルの変化はほとんどなかったため、その変化は計算時に無視した。
【０１３８】
λｍａｘでの透過率％を使用する、Ｏｒｍａ（登録商標）レンズの上に被覆されたエポキシコーティングの中の色素の光劣化レベルを計算するために使用される式は、以下の通りである：
色素の光劣化＝（Ｔ％色素のλｍａｘ４０ｈ−Ｔ％色素のλｍａｘ０ｈ）／（Ｔ％Ｏｒｍａのλｍａｘ４０ｈ−Ｔ％色素のλｍａｘ０ｈ）
【０１３９】
例えば、青色色素コーティング（色素のλｍａｘ：５８０ｎｍ）で被覆されたＯｒｍａ（登録商標）レンズは、最初に８０％の透過率を示し、これは４０時間のＱ−ｓｕｎ暴露試験後に８６％に変化した。参照のＯｒｍａ（登録商標）レンズは、５８０ｎｍで９２％の初期透過率を示し、これは、４０時間のＱ−ｓｕｎ曝露後に９１．８％にしか変化せず、この波長でＯｒｍａ（登録商標）レンズがほとんど変化しないことが示唆された。この場合、青色色素の光劣化＝（８６−８０）／（９２−８０）＊１００＝５０％である。
【０１４０】
ｂ）ヘイズは、ＡＳＴＭ  Ｄ規格１００３−００に従って、ＢＹＫ−ＧａｒｄｎｅｒからのＨａｚｅｇｕａｒｄ  ＸＬ２１１  Ｐｌｕｓ装置上で、国際公開第２０１２／１７３５９６号パンフレットに開示されている通りに測定した。ヘイズは、入射光の軸から２．５°を超えて散乱される透過光の割合の測定値であるため、ヘイズの値が小さいほど曇り度が低い。通常、本明細書に記載の光学物品に関しては、０．３％以下、より好ましくは０．２％以下のヘイズ値が許容可能である。
【０１４１】
ｃ）酸素透過率は、ＭＯＣＯＮ  ＯＸ−ＴＲＡＮ（登録商標）モデル２／２１を使用して、ＡＳＴＭ  Ｆ１３０７−０２に従って測定した。コーティングされたレンズ又はＢＯＰＰ（二軸延伸ポリプロピレン）フィルムサンプルをエポキシ接着剤を使用して金属マスク上に接着し、周囲条件、２３℃付近、５０％の相対湿度で一晩空気乾燥させた。試験条件は３５℃、７０％の相対湿度であった。最低７サイクルの測定を行った。試験サンプルの一方の面を乾燥キャリアガス（２％未満の水素を含む窒素）に暴露し、他方の面を１００％の乾燥酸素ガスに暴露した。透過率は、認証タンクガスの流量と濃度から計算した。
【０１４２】
組成及び結果
本発明による組成物１〜８及び比較組成物Ｃ１〜Ｃ２を調製するために使用した様々な成分、並びに実施した試験の結果を下の表に示す。
【０１４３】
【表２】
2020513582.tif 000008
【０１４４】
【表３】
2020513582.tif 000009
【０１４５】
【表４】
2020513582.tif 000010
【０１４６】
【表５】
2020513582.tif 000011
【０１４７】
本発明によるエポキシコーティングを有するレンズでは、Ｑ−ｓｕｎ試験条件下で様々な色素の劣化が３０％未満、通常２０％未満減少した一方で、比較のエポキシコーティングを有するレンズ（比較例Ｃ１〜Ｃ２中のように脂環式基若しくはアリール基を含むエポキシ化合物を含まない、又はそのようなエポキシ化合物を不十分な量で含む）は、同じ条件下で最大９４％同じ色素を光劣化させる傾向がある。
【０１４８】
同様に、本発明による全てのエポキシコーティングは、全ての色素で低いヘイズ（０．１％）を示した一方で、比較のコーティングは最大２％の概してより高いヘイズレベルを有していた（比較例Ｃ１）ことも分かる。これらの低いヘイズの結果は、本発明によるエポキシ化合物と色素分子との間に優れた相溶性があることを示している。
【０１４９】
色素の光劣化は、コーティング組成物に少なくとも１種のＵＶ吸収剤を配合することによって更に低減することができる。例えば、３重量％のＴｉｎｕｖｉｎ（登録商標）１１３０が実施例５〜７の組成物に組み込まれた場合、Ｑ−ｓｕｎ試験中のＡＢＳ−４２０（登録商標）色素の光劣化は１１〜１６％から５〜８％まで低下した。
【０１５０】
色素の光劣化を低減するためのもう１つの手段は、本発明によるエポキシコーティング上に酸素バリヤ又はＵＶシールドとして機能する反射防止コーティングを設けることである。下の表に示す実施例３−１Ｂ及び３−１Ｃで２種のそのような反射防止コーティングを使用したところ、Ｑ−ｓｕｎ試験中のＡＢＳ−４２０（登録商標）色素の光劣化が１２％から０％まで減少した。
【０１５１】
【表６】
2020513582.tif 000012
【０１５２】
実施例３−１Ａのレンズは、厚さ１ミクロンのポリウレタン系耐衝撃性プライマー（ＷｉｔｃｏｂｏｎｄラテックスＷ−２３４（登録商標））と、欧州特許第０６１４９５７号明細書の実施例３の組成物（γ−グリシドキシプロピルトリメトキシシラン、ジメチルジエトキシシラン、コロイダルシリカ、及びアルミニウムアセチルアセトネートを含む）を付着させてから硬化させることによって得られる厚さ３ミクロンの耐摩耗コーティングと、でこの順に更に被覆されている実施例３−１のレンズである。そのようなコーティングは、エポキシコーティング中に存在する色素の光劣化に対する耐性をほとんど変えないことが分かる。
【０１５３】
実施例３−１Ｂのレンズは、国際公開第２００８／１０７３２５号パンフレットの実施例６の反射防止コーティングで更に被覆されている実施例３−１Ａのレンズである。前記コーティングは、実施例３−１Ａのレンズの耐摩耗性コーティング上に真空下での蒸発によって堆積させた。前記反射防止コーティングは、厚さ１５０ｎｍのＳｉＯ２の副層と、積層体ＺｒＯ２／ＳｉＯ２／ＺｒＯ２／ＩＴＯ／ＳｉＯ２（各層の厚さ：２９、２３、６８、７、及び８５ｎｍ）とを含む。ＩＴＯ層は、スズがドープされたインジウム酸化物（Ｉｎ２Ｏ３：Ｓｎ）の導電層である。
【０１５４】
実施例３−１Ｃのレンズは、国際公開第２０１３／１７１４３５号パンフレットの実施例１の前面が反射防止コーティングで更に被覆されている実施例３−１Ａのレンズであり、厚さ７３ｎｍのＺｒＯ２層と厚さ１１０ｎｍのＳｉＯ２層との間に挟まれている厚さ６．５ｎｍの酸化インジウムスズ層を有する。
【手続補正書】
【提出日】令和1年7月10日(2019.7.10)
【手続補正１】
【補正対象書類名】特許請求の範囲
【補正対象項目名】全文
【補正方法】変更
【補正の内容】
【特許請求の範囲】
【請求項１】
共役発色団を有し、３８０ｎｍ〜７８０ｎｍの波長範囲内に含まれる少なくとも１つの選択された波長範囲内の光の透過を少なくとも部分的に抑制する少なくとも１種の吸収色素と、
少なくとも１つの脂環式基又はアリール基を含む１種以上のエポキシ化合物と、
を含有する光学フィルター用コーティング組成物であって、
前記少なくとも１種のエポキシ化合物中の炭素原子数／酸素原子数の比が３以上であり、
前記エポキシ化合物の乾燥抽出物重量が前記組成物の乾燥抽出物重量の３３％超を占める、組成物。
【請求項２】
炭素原子数／酸素原子数の比が３．３以上である、請求項１に記載の組成物。
【請求項３】
炭素原子数／酸素原子数の比が３．５以上である、請求項２に記載の組成物。
【請求項４】
炭素原子数／酸素原子数の比が４以上である、請求項１〜３のいずれか１項に記載の組成物。
【請求項５】
炭素原子数／酸素原子数の比が４．５以上である、請求項４に記載の組成物。
【請求項６】
前記吸収色素がポルフィリン又はジアリールメタン色素である、請求項１〜５のいずれか１項に記載の組成物。
【請求項７】
前記吸収色素が前記組成物の前記乾燥抽出物重量に対して０．０１〜１．２５％の範囲の量で存在する、請求項１〜６のいずれか１項に記載の組成物。
【請求項８】
前記吸収色素が４１５〜４５５ｎｍの波長範囲内の光の透過を少なくとも部分的に抑制する、請求項１〜７のいずれか１項に記載の組成物。
【請求項９】
前記吸収色素が前記波長範囲内の光の透過を選択的に抑制する、請求項１〜８のいずれか１項に記載の組成物。
【請求項１０】
ＵＶ吸収剤もフリーラジカル捕捉剤も全く含まないものとして更に定義される、請求項１〜９のいずれか１項に記載の組成物。
【請求項１１】
少なくとも１種のＵＶ吸収剤及び／又は少なくとも１種のフリーラジカル捕捉剤を含むものとして更に定義される、請求項１〜９のいずれか１項に記載の組成物。
【請求項１２】
前記脂環式基がシクロアルキル基である、請求項１〜１１のいずれか１項に記載の組成物。
【請求項１３】
少なくとも１つの脂環式基又はアリール基を含む前記エポキシ化合物が、少なくとも１つのアリールグリシジルエーテル基又はβ−（３，４−エポキシシクロヘキシル）アルキル基を含む、請求項１〜１２のいずれか１項に記載の組成物。
【請求項１４】
少なくとも１つの脂環式基又はアリール基を含む前記エポキシ化合物が、少なくとも２つのエポキシ基を含む、請求項１〜１３のいずれか１項に記載の組成物。
【請求項１５】
請求項１〜１４のいずれか１項に記載の組成物を基材上に付着させてから硬化させることによって得られるコーティングを含む少なくとも１つの主表面を有する、光学物品。
【請求項１６】
少なくとも１つの無機物層を更に含む、請求項１５に記載の光学物品。
【請求項１７】
少なくとも１つの反射防止コーティングの無機物層を更に含む、請求項１６に記載の光学物品。
【請求項１８】
光学レンズとして更に定義される、請求項１５〜１７のいずれか１項に記載の光学物品。
【請求項１９】
眼科用レンズとして更に定義される、請求項１５〜１７のいずれか１項に記載の光学物品。
【国際調査報告】
2020513582.tif 000013
2020513582.tif 000014
2020513582.tif 000015
2020513582.tif 000016